СПОСОБ УЛУЧШЕНИЯ СЕЛЕКТИВНОСТИ ЭО КАТАЛИЗАТОРА

1. Способ улучшения селективности процесса эпоксидирования этилена, проводимого в реакторе, содержащем слой катализатора, имеющем большое число реакторных трубок, заполненных высокоселективным катализатором эпоксидирования, где указанный способ включает:
1
а) введение в контакт слоя катализатора с сырьем, содержащим этилен, кислород и органический хлоридный регулятор, по меньшей мере, в течение периода времени Т с получением этиленоксида;
2
b) с последующей жесткой отпаркой высокоселективного катализатора эпоксидирования в течение периода времени Т, которая включает:
(i) значительное снижение количества органического хлоридного регулятора, добавленного к сырью; и
(ii) обработку катализатора с отпариванием части хлоридов с поверхности катализатора, путем повышения температуры реактора; и
(с) после жесткой отпарки повышение количества органического хлорида, добавленного к сырью, до уровня от 80 до 120% от первоначальной концентрации и снижение температуры реактора в пределах 5ºС от первоначального уровня температуры реактора.
2. Способ по п. 1, где указанный органический хлоридный регулятор выбирают из группы, включающей метилхлорид, этилхлорид, этилендихлорид, винилхлорид и их смеси.
-4
-3
3. Способ по п. 2, где количество свежего органического хлорида, добавленного с сырьем на стадии (а), находится в интервале от 0,01·10 до 2·10мол.% из расчета на моли хлорида относительно всего сырья.
4. Способ по п. 3, где количество свежего органического хлорида, добавленного в сырье, снижают на 50-100% во время стадии (b) жесткой отпарки.
5. Способ по п. 4, где температуру реактора повышают приблизительно на 1-30ºС во время стадии (b) жесткой отпарки.
6. Способ по п. 4, где температуру реактора повышают приблизительно на 2-15ºС во время стадии (b) жесткой отпарки.
1
2
7. Способ по п. 4, где Т представляет собой период времени после запуска и после производства приблизительно 0,1 кт этиленоксида на кубический метр катализатора, и Т составляет приблизительно от 2 до 72 ч.
2
8. Способ по п. 7, где Т составляет приблизительно от 4 до 24 ч.
9. Способ по п. 4, где указанный высокоселективный катализатор эпоксидирования содержит носитель и нанесен на носитель, серебро, рениевый промотор, первый со-промотор и второй со-промотор, где:
а) количество рениевого промотора, нанесенного на носитель, составляет больше, чем 1 ммоль/кг относительно массы катализатора;
b) первый со-промотор выбирают из серы, фосфора, бора и их смесей; и
с) второй со-промотор выбирают из вольфрама, молибдена, хрома и их смесей.
10. Способ по п. 9, где суммарное количество первого со-промотора и второго со-промотора, нанесенное на носитель,
составляет, самое большее, 10,0 ммоль/кг относительно массы катализатора; и указанный носитель имеет мономодальное, бимодальное или полимодальное распределение пор по размерам.
2
11. Способ по п. 10, где СО в сырье составляет меньше чем 2%.
12. Способ получения 1,2-диола, простого эфира 1,2-диола, 1,2-карбоната или алканоламина, включающий превращение этиленоксида в 1,2-диол, простой эфир 1,2-диола, 1,2-карбонат или алканоламин, где этиленоксид получен с помощью процесса по п. 1.